СЫРЬЕВАЯ СМЕСЬ ДЛЯ ПРОИЗВОДСТВА ГИПСОВЫХ ПЛИТ
CRUDE MIXTURE FOR GYPSUM BOARDS

Изобретение относится к области производства строительных материалов на основе гипсового вяжущего.
Известен способ производства плит из дигидрата сульфата кальция, предполагающий использование сырьевой смеси, включающей, мас.ч.: вода 700; макулатура 15; фосфогипс 85; мочевиноформальдегидная смола 5; крахмал 2,5 [1].
Задача изобретения состоит в повышении прочности плит, полученных из сырьевой смеси.
2
Технический результат достигается тем, что сырьевая смесь для производства гипсовых плит, включающая воду, макулатуру, фосфогипс, мочевиноформальдегидную смолу, крахмал, дополнительно содержит молотое до удельной поверхности 4000-5000 см/г стекло и капроновое волокно, нарезанное на отрезки 3-15 мм, при следующем соотношении компонентов, мас.ч.: вода 700-730; макулатура 25-30; фосфогипс 83-87; мочевиноформальдегидная смола 2,5-3; крахмал 1-1,5; молотое стекло 3-5; капроновое волокно 0,2-0,4.
В таблице приведены составы сырьевой смеси.
Сырьевую смесь получают следующим образом.
2
2
1. Компоненты сырьевой смеси дозируют в требуемых количествах. В гидропушитель подают воду, макулатуру (предварительно нарезанную на куски площадью 2-16 см), молотое до удельной поверхности 4000 см/г тарное стекло, капроновое волокно, нарезанное на отрезки 15 мм, фосфогипс. После распушивания макулатуры образовавшуюся массу перекачивают в емкость, где ее перемешивают в течение 10-15 мин с мочевиноформальдегидной смолой и крахмалом. Затем массу обезвоживают, формуют из нее плиты, которые сушат при температуре 70-75°С.
2
2
2. Компоненты сырьевой смеси дозируют в требуемых количествах. В гидропушитель подают воду, макулатуру (предварительно нарезанную на куски площадью 2-16 см), молотое до удельной поверхности 5000 см/г листовое стекло, капроновое волокно, нарезанное на отрезки 3 мм, фосфогипс. После распушивания макулатуры образовавшуюся массу перекачивают в емкость, где ее перемешивают в течение 10-15 мин с мочевиноформальдегидной смолой и крахмалом. Затем массу обезвоживают, формуют из нее плиты, которые сушат при температуре 70-75°С.
Таблица
Компоненты
Содержание в составах, мас.ч.
1
2
3
вода
700
715
730
макулатура
25
27,5
30
фосфогипс
83
85
87
мочевиноформальдегидная смола
2,5
2,7
3
крахмал
1,5
1,25
1
молотое стекло
5
4
3
капроновое волокно
0,4
0,3
0,2
Предел прочности плит при изгибе, не менее, МПа
2,5
2,5
2,5
Источники информации
1. DE №2649300, 1978.